(57)【要約】【課題】高温のスチームリフォーミングガスが内部を通り、外部が冷却された低温の該ガスと接触する配管の防食方法を提供する。【解決手段】アルカリ金属元素を含有する触媒を用いて炭化水素をスチームリフォーミングして得られる高温のガスが内部を通り、外部が冷却された低温の該ガスと接触する配管の材料として、ＣｒおよびＮｉ元素の含有量を重量％で表して下記式（１）を満足する金属材料を使用することを特徴とする。【式１】２Ｃｒ−Ｎｉ＞２２．５      （１）【選択図】      なし【特許請求の範囲】
【請求項１】
アルカリ金属元素を含有する触媒を用いて炭化水素をスチームリフォーミングして得られる高温のガスが内部を通り、外部が冷却された低温の該ガスと接触する配管の材料として、ＣｒおよびＮｉ元素の含有量を重量％で表して下記式（１）を満足する金属材料を使用することを特徴とするスチームリフォーミングガス用配管の防食方法。
【式１】
2004231981.tif 000003
【請求項２】
アルカリ金属元素がカリウムである請求項１記載の防食方法。
【請求項３】
炭化水素がナフサまたはブタンである請求項１記載の防食方法。
【請求項４】
スチームリフォーミングして得られる高温のガスの温度が７００〜１０００℃で、冷却された低温の該ガスの温度が２５０〜３５０℃である請求項１記載の防食方法。
【発明の詳細な説明】
【０００１】
【発明の属する技術分野】
本発明は、スチームリフォーミングガス用配管の防食方法に関する。詳しくは高温のスチームリフォーミングガスが内部を通り、外部が冷却されたスチームリフォーミングガスと接触する配管の防食方法に関する。
【０００２】
【従来の技術】
石油化学工業における高温のスチームリフォーミングガスを扱う熱交換器、配管等の材料として、高温雰囲気において強度と耐浸炭性が良いので、インコロイＴＭ８００が良いとされ（例えば、非特許文献１、非特許文献２参照。）、高温のスチームリフォーミングガスを扱う配管としてインコロイＴＭ８００からなる配管が使用されている。なお、インコロイＴＭ８００は高価であるため、熱交換器の入口、出口チャンバー、混合器等はキャスターで形成されている。
【０００３】
【非特許文献１】
鉄鋼材料便覧  第２版第６刷  丸善株式会社発行  平成２年５月３０日発行第６３７頁
【０００４】
【非特許文献２】
大同スペシャルメタル株式会社  合金一覧（２）耐熱合金  ［平成１４年１２月２４日検索］、インターネット＜ＵＲＬ：  ｈｔｔｐ：／／ｗｗｗ．ｄｓｍｌ．ｃｏ．ｊｐ／ｊａｐａｎ  ／ｈｅａｔ．ｈｔｍ＞
【０００５】
【発明が解決しようとする課題】
しかしながら、高温のスチームリフォーミングガスが内部を通るインコロイＴＭ８００からなる配管の、外部が冷却された低温の該ガスと接触している外表面が、触媒に由来する微量のアルカリ金属塩が析出し、このアルカリ金属塩の影響によって腐食される。
【０００６】
例えば、後工程の制御のし易さのために、熱交換器で冷却されたスチームリフォーミングガスと高温のスチームリフォーミングガスとを混合して所定温度のスチームリフォーミングガスとする場合に、混合器内に挿入された高温のスチームリフォーミングガスを供給するインコロイＴＭ８００からなる配管の外表面が、冷却された比較的低温のスチームリフォーミングガスと接触している。この外表面にはガス中に含まれる触媒に由来する微量のアルカリ金属塩が次第に析出し、この部分が腐食される。
したがって本発明の目的は、高温のスチームリフォーミングガスが内部を通り、外部が冷却されたスチームリフォーミングガスと接触する配管の防食方法を提供することにある。
【０００７】
【課題を解決するための手段】
本発明者は、かかる課題を解決するために高温のスチームリフォーミングガスが内部を通り、外部が冷却された低温の該ガスと接触する配管の防食方法について鋭意検討した結果、この配管材料として、ＣｒおよびＮｉ元素の含有量が式（１）を満足する金属材料を使用することによって、この配管の腐食を大幅に抑制できることを見出し、本発明に至った。
すなわち本発明は、アルカリ金属元素を含有する触媒を用いて炭化水素をスチームリフォーミングして得られる高温のガスが内部を通り、外部が冷却された低温の該ガスと接触する配管の材料として、ＣｒおよびＮｉ元素の含有量を重量％で表して下記式（１）を満足する金属材料を使用することを特徴とするスチームリフォーミングガス用配管の防食方法である。
【式２】
２Ｃｒ−Ｎｉ＞２２．５      （１）
【０００８】
【発明の実施の形態】
図１は、本発明が対象とする、内部がアルカリ金属元素を含有する触媒を用いて炭化水素をスチームリフォーミングして得られる高温のガスと、外部が冷却された低温の該ガスと接触する配管の例を示す図である。なお、本発明はこの例に限定されるものではない。
アルカリ金属元素を含有する触媒を用いて炭化水素をスチームリフォーミングして得られる高温のガスが、入口配管（２）を通り熱交換器（１）で冷却水配管（７）を経由して給排水されるボイラー水によって冷却される。冷却されたガスは、混合器（５）でインコロイＴＭ８００からなる配管（４）を経由して供給される高温のガスと混合されて所定の温度に調整され、混合されたガスは出口配管（３）を通って後工程に送られる。高温のガスを供給する配管（４）は混合を良くするために混合器中に挿入されている。混合を良くするために更に邪魔板（図示せず）を設ける場合もある。混合器に供給される高温のガスは弁（６）等によって混合ガスが所定の温度になるように制御される。
【０００９】
アルカリ金属元素を含有する触媒を用いて炭化水素をスチームリフォーミングして得られる高温のガスは、温度が約７００〜１０００℃で圧力が約１．４〜２．２ＭＰａであり、温度が約２００〜３００℃のボイラー水で冷却される。冷却されたガスは混合器で混合されて温度が約２５０〜３５０℃の範囲で所定の温度に調整される。
【００１０】
配管（４）の混合器（５）に挿入されている部分（楕円で囲った部分）は、アルカリ金属元素を含有する触媒を用いて炭化水素をスチームリフォーミングして得られる高温のガスが内部を通り、外部が冷却された該ガスと接触しており、この部分がインコロイＴＭ８００で形成されていると腐食される。
【００１１】
本発明においては、この部分の配管材料として、ＣｒおよびＮｉ元素の含有量を重量％で表して下記式（１）を満足する金属材料で、好ましくは下記式（２）を満足する金属材料で形成される。
【式３】
２Ｃｒ−Ｎｉ＞２２．５      （１）
【式４】
２Ｃｒ−Ｎｉ＞３０．０      （２）
【００１２】
このような金属材料として具体的には、三菱マテリアル株式会社製のＭＣアロイ（Ｃｒ：４５重量％、Ｎｉ：５４重量％、（２Ｃｒ−Ｎｉ）：３６重量％）、ＭＡ２０（Ｃｒ：２９重量％、Ｎｉ：２０重量％、（２Ｃｒ−Ｎｉ）：３８重量％）、Ｋ８９（Ｃｒ：３１重量％、Ｎｉ：２２重量％、（２Ｃｒ−Ｎｉ）：４０重量％）、Ｋ６３（Ｃｒ：３０重量％、Ｎｉ：２６重量％、（２Ｃｒ−Ｎｉ）：３４重量％）、ＳＵＳ３０４（Ｃｒ：１８重量％、Ｎｉ：８重量％、（２Ｃｒ−Ｎｉ）：２８重量％）、ＳＵＳ３１０Ｓ（Ｃｒ：２５重量％、Ｎｉ：２０重量％、（２Ｃｒ−Ｎｉ）：３０重量％）、ＳＵＳ３０９（Ｃｒ：２５重量％、Ｎｉ：１２重量％、（２Ｃｒ−Ｎｉ）：３８重量％）、等が挙げられる。
【００１３】
この金属材料を用いることによって、高温のスチームリフォーミングガスが内部を通り、外部が冷却された低温の該ガスと接触する配管の腐食を大幅に抑制することができる。
【００１４】
【実施例】
以下、実施例で本発明をより詳細に説明するが、本発明はこれら実施例に限定されるものではない。
【００１５】
実施例１
カリウム元素を含有する触媒を用いてナフサをスチームリフォーミングして得られた約８００〜９００℃のガスが内部を通り、外部が冷却したガスと高温のガスが混合した約２９０〜３１０℃のガスと接触する配管（図１の混合器内に挿入された配管；楕円で囲った部分）の外表面に腐食評価用テストピース（長さ２５ｍｍ×幅２０ｍｍ×厚さ１または２ｍｍ）を設置し、１年間腐食試験を行った。
使用したテストピースおよび腐食試験結果を表１に示す。
【００１６】
【表１】
2004231981.tif 000002
【００１７】
腐食試験結果を図２に示す。図中の数値は上記の最大腐食深さを表す。直線は２Ｃｒ−Ｎｉ＝２２．５の直線を表す。これらの直線から上部の組成範囲の金属材料が、耐食性を有している。
【００１８】
【発明の効果】
本発明の方法によって、アルカリ金属元素を含有する触媒を用いて炭化水素をスチームリフォーミングして得られる高温のガスが内部を通り、外部が冷却された低温の該ガスと接触する配管の腐食を大幅に抑制することができる。
【図面の簡単な説明】
【図１】高温のスチームリフォーミングガスが内部を通り、外部が冷却された低温の該ガスと接触する配管の例を示す図である。
【図２】テストピースの腐食試験の結果を示す図である。
【符号の説明】
１：熱交換器
２：入口配管
３：出口配管
４：高温のガスを供給する配管
５：混合器
６：弁
７：ボイラー水配管
【図１】
2004231981.tif 000004
【図２】
2004231981.tif 000005